REV1iNDICATIONS 1. Poudre à mouler, caractérisée en ce qu'elle comprend un mélange particulaire intime de: (a) un copolymère (i) constitué par de 15 à 40% environ, en poids,de méthacrylate de glycidyle, de O à 30% environ, en poids, d'acrylonitrile ou de méthacrylonitrile et un restant essentiellement constitué par du méthacrylate de méthyle et (2) ayant une masse moléculaire moyenne de 1500 à 16.000 environ, un point de ramollissement supérieur à 250C et, dans sa structure moléculaire, des groupes époxyde résultant de l'inclusion du méthacrylate de glycidyle comme constituant monomère, et (b) un polyanhydride polymère répondant à la formule développée dans laquelle X = H, CH3, C2H5 ou un atome d'halogène et n a une valeur de 4 à 10, ledit polyanhydride polymère étant présent en une proportion fournissant de 0,5 à 1,5 groupe anhydride environ pour chaque groupe époxy de la poudre à mouler. 2. Poudre à mouler suivant la revendication 1, caractérisée en ce que ledit polyanhydride polymère est un polyanhydride polyazélaï- que, un polyanhydride adipique ou un polyanhydride sébacique. 3. Poudre à mouler suivant la revendication 1, caractérisée en ce que le copolymère a une masse moléculaire moyenne de 2000 à 10.000 environ. 4. Poudre à mouler suivant la revendication 1, caractérisée en ce que le copolymère a une masse moléculaire moyenne de 3500 à 8000 environ. 5. Poudre à mouler suivant la revendication 1, caractérisée en ce que moins de 59 des molécules dudit copolymère ont une masse moléculaire inférieure à 1000. 6. Poudre à mouler suivant la revendication 1, caractérisée en ce que ledit polyanhydride polymère est utilisé en une proportion fournissant de 0,6 à 0s9 groupe anhydride environ pour chaque groupe époxy de la poudre à mouler. 7. Poudre à mouler suivant la revendication 1, caractérisée en ce qu'on utilise, outre ledit copolymère, une résine époxy différente contenant au moins deux groupes époxy par molécule, ayant une masse moléculaire de 300 à 4000 environ et une viscosité de moins de 50 poises à 14O0C, ladite résine époxy différente étant utilisée en une proportion fournissant entre 2 et 20% environ des groupes époxy de ladite poudre à mouler. 8. Poudre à mouler suivant la revendication 1, caractérisée en ce qu'on utilise, outre ledit copolymère, un diépoxyde ayant une masse moléculaire de 300 à 4000 environ et une viscosité de moins de 50 poises à 1400C, ledit diépoxyde étant utilisé en une proportion fournissant entre 2 et 20% environ des groupes époxy de ladite poudre à mouler. 9. Poudre à mouler suivant la revendication t, caractérisée en ce qu'une charge particulaire de renforcement est intimement dispersée avec ledit copolymère et ledit polyanhydride polymère. 10. Poudre à mouler suivant la revendication 1,caractérisée en ce que du CaSiO3 particulaire est intimement dispersé avec ledit copolymère et ledit polyanhydride polymère. 11. Poudre à mouler suivant la revendication , caractérisée en ce que des fibres de verre sont intimement dispersées avec ledit copolymère et ledit polyanhydride polymère. 12. Poudre à mouler suivant la revendication 1, caractérisée en ce que du CaSi03 particulaire et des fibres de verre sont intimement dispersés avec ledit copolymère et ledit polyanhydride polymère. 13. Poudre à mouler suivant la revendication 1, caractérisée en ce que: (a) ledit copolymère est constitué par de 15 à 40% environS en poids, de méthacrylate de glycidyle, de 10 à 25% environ, en poids, d'acrylonitrile ou de méthacrylonitrile et un restant essentiellement constitué par du méthacrylate de méthyle, et a une masse moléculaire moyenne comprise entre 2000 et 10.000 environ, un point de ramollissement supérieur à 250C et, dans sa structure moléculaire, des groupes époxyde résultant de l'inclusion dudit méthacrylate de glycidyle comme constituant monomère, et (b) ledit polyanhydride polymère est présent en une proportion fournissant de 0,6 à 0,9 groupe anhydride environ pour chaque groupe époxy de la poudre à mouler. 14. Poudre à mouler suivant la revendication 1, caractérisée en ce que: (a) ledit copolymère est constitué par de 20 à 35% environ, en poids, de méthacrylqte de glycidyle, de 10 à 25% environ, en poids, de méthacrylonitrile et un restant essentiellement constitué par du méthacrylate de méthyle, et a une masse moléculaire moyenne de 3500 à 8000 environ, un point de ramollissement supérieur à 250C et, dans sa structure moléculaire, des groupes époxyde résultant de l'inclusion dudit méthacrylate de glycidyle comme constituant monomère, et (b) ledit polyanhydride polymère est présent en une proportion fournissant de 0,6 à 0,9 groupe anhydride environ pour chaque groupe époxy de la poudre à mouler. 15. Article moulé ayant une température de transition vitreuse supérieure à 900C, une résistance à la flexion supérieure à 1125 kg/cm2 environ, un module de flexion supérieur à 0,84.105 kg/cm2 environ et un allongement à la rupture supérieur à 1%, caractérisé en ce qu'il est préparé à partir d'une poudre à mouler suivant l'une quelconque des revendications précédentes.